(57)【要約】  【課題】      腐食の程度を簡単かつ正確に評価することのできる鉄筋腐食度の評価方法を提供する。  【解決手段】  本発明は、「交流インピーダンス法において求められる静電容量と腐食の程度との間に有意な相関関係がある」といった新規な発見に基づいてなされたものであり、（ａ）鉄筋１２を作用極として、計測点におけるコンクリート母材１４の表面に対極２０を設置し、（ｂ）鉄筋１２と対極２０との間に二種以上の周波数の交流電圧を印加し、（ｃ）鉄筋１２と対極２０との間に流れる電流の大きさと印加電圧に対する位相角とに基づいて、鉄筋１２とコンクリート母材１４との界面における静電容量を求め、（ｄ）静電容量に基づく統計的手法によって鉄筋１２の腐食度を評価するものである。【選択図】      図７
2007017405.tif 000002
【特許請求の範囲】
【請求項１】
コンクリート母材と前記コンクリート母材中に埋設されている鉄筋とを備えるコンクリート構造物において前記鉄筋の腐食の程度を評価する、鉄筋腐食度の評価方法であって、
（ａ）前記鉄筋を作用極として、計測点における前記コンクリート母材の表面に対極を設置し、
（ｂ）前記鉄筋と前記対極との間に二種以上の周波数の交流電圧を印加し、
（ｃ）前記鉄筋と前記対極との間に流れる電流の大きさと印加電圧に対する位相角とに基づいて、前記鉄筋と前記コンクリート母材との界面における静電容量を求め、
（ｄ）前記静電容量に基づく統計的手法によって前記鉄筋の腐食度を評価する、鉄筋腐食度の評価方法。
【発明の詳細な説明】
【技術分野】
【０００１】
本発明は、護岸構造物や橋梁基礎等のコンクリート構造物において、コンクリート母材中に埋設されている鉄筋の腐食の程度を非破壊検査により評価する、鉄筋腐食度の評価方法に関する。
【背景技術】
【０００２】
コンクリート構造物において、コンクリート母材中に埋設された鉄筋は、かぶりコンクリートの中性化や、コンクリート母材に含まれる塩分や、外部環境からコンクリート母材内へ浸透した塩分等によって徐々に腐食されていく。このような鉄筋の腐食機構は、上記腐食因子による電位場の乱れが主原因で起こる電池作用であると考えられており、従来では、「自然電位法」や「分極抵抗法」のような電気的計測手法を用いた非破壊検査法によって、鉄筋の腐食状態を検査するようにしていた。
【０００３】
これらの非破壊検査法のうち、「自然電位法」は、銅-硫酸銅電極あるいは銀-塩化銀電極等の照合電極をコンクリート母材の表面（すなわちコンクリート構造物の表面）の計測点に設置し、照合電極とその直下にある鉄筋との電位差を計測し、鉄筋表面の電位分布に基づいて腐食箇所を特定する方法であり、ＡＳＴＭ（米国材料試験協会）において基準化されている。
【０００４】
一方、「分極抵抗法」は、酸化・還元反応が平衡している状態、すなわち分極していない状態におけるコンクリート母材と鉄筋との界面の抵抗（以下、「分極抵抗」という。）を計測し、その分極抵抗の大きさから腐食電流（すなわち腐食速度）の大小を評価する方法であり、腐食電池作用における電流の大きさが分極抵抗と反比例の関係にあることに着目したものである。そして、分極抵抗の計測方法としては、「直流計測法」と「交流インピーダンス法」とがあり、いずれも自然電位（分極していない状態）を中心にして、鉄筋の電位をプラス／マイナス方向に振り、応答する電流の値から分極抵抗を求めるものである。
【０００５】
そして、「交流インピーダンス法」を改良した非破壊検査方法として、特許文献１には、「鉄筋と対極との間に流れる電流の位相角を所定の周波数において計測し、位相角の大小から鉄筋の腐食度を判定するようにした鉄筋腐食計測方法」が開示されている。
【特許文献１】特開２００４−１７７１２４号
【発明の開示】
【発明が解決しようとする課題】
【０００６】
従来では、鉄筋の腐食状態を検査する方法として、「自然電位法」や「分極抵抗法」を用いていたが、いずれの方法でも、その計測値から腐食の程度を正確に評価することができないという問題があった。
【０００７】
つまり、「自然電位法」では、原理的に、軽微な腐食と進行した腐食との違いが計測値に反映されることがなく、その計測値を指標とした場合には、「腐食しつつあるのか否か」を漠然と評価できるに過ぎず、「腐食の程度」を知ることができなかった。
【０００８】
一方、「分極抵抗法」では、その計測値が意味するものは「腐食速度」であり、この「腐食速度」については、腐食開始直後の状態と終局に近い状態とで差異がない場合もあるため、「腐食速度」から腐食の程度を正確に評価することは極めて困難であった。そして、「分極抵抗法」では、「自然電位法」よりも定量的な評価が可能ではあるが、計測機材の装備（アンプ、オシロスコープ等）が大きく、また、電気化学の有知識者でないとデータの確認や記録等の作業が困難であるといった問題もあった。
【０００９】
さらに、「交流インピーダンス法」の改良である鉄筋腐食計測方法（特許文献１）では、鉄筋の腐食具合を短時間で正確に評価できるものの、それでも未だ十分ではなく、「評価精度をさらに高めること」に対する強い要請が存在していた。
【００１０】
それゆえに、本発明の主たる課題は、腐食の程度を簡単かつ正確に評価することができる、鉄筋腐食度の評価方法を提供することである。
【課題を解決するための手段】
【００１１】
請求項１に記載した発明は、「コンクリート母材１４と前記コンクリート母材１４中に埋設されている鉄筋１２とを備えるコンクリート構造物１０において前記鉄筋１２の腐食の程度を評価する、鉄筋腐食度の評価方法であって、（ａ）前記鉄筋１２を作用極として、計測点における前記コンクリート母材１４の表面に対極２０を設置し、（ｂ）前記鉄筋１２と前記対極２０との間に二種以上の周波数の交流電圧を印加し、（ｃ）前記鉄筋１２と前記対極２０との間に流れる電流の大きさと印加電圧に対する位相角とに基づいて、前記鉄筋１２と前記コンクリート母材１４との界面における静電容量を求め、（ｄ）前記静電容量に基づく統計的手法によって前記鉄筋１２の腐食度を評価する、鉄筋腐食度の評価方法」である。
【００１２】
本発明は、「交流インピーダンス法において求められる静電容量と腐食の程度との間に有意な相関関係がある」といった新規な発見に基づいてなされたものであり、従来の「交流インピーダンス法」では、「分極抵抗」に着目しているのに対し、本発明では、「静電容量」に着目している点に特徴がある。
【発明の効果】
【００１３】
本発明によれば、腐食の程度を簡単かつ正確に評価することができる。なお、十分な評価精度を得られることや、腐食の程度を評価できることについては、発明者等の実験（後述）により確認されている（図７参照）。
【発明を実施するための最良の形態】
【００１４】
本発明が適用された「鉄筋腐食度の評価方法」は、図１に示すように、鉄筋コンクリート構造物１０を構成する鉄筋１２の腐食の程度を評価する方法であり、上述した「分極抵抗法」のうちの「交流インピーダンス法」の改良に関するものである。
【００１５】
鉄筋コンクリート構造物１０では、図１に示すように、複数の鉄筋１２が、互いに導通するように縦横に配設され、かつ、結束されており、これらの鉄筋１２が、コンクリート母材１４中にほぼ一定の深さで埋設されている。したがって、鉄筋１２とコンクリート母材１４との界面に腐食が生じると、鉄筋１２から分離した鉄イオンと電子とが界面において対峙した形態をとり、図２に示すように、抵抗１６とコンデンサ１８との並列回路、すなわち電気二重層等価回路ａがその界面に構成される。このような電気二重層等価回路ａを構成する部分は、一般に「電気二重層部」と称される。
【００１６】
また、図１に示すように、鉄筋１２を作用極として、計測点におけるコンクリート母材１４の表面に対極２０を設置すると、鉄筋コンクリート構造物１０においては、鉄筋１２とコンクリート母材１４との界面だけでなく、コンクリート母材１４中や、コンクリート母材１４と対極２０との界面にも電気二重層等価回路ａが構成されることになる。したがって、計測系の全体では、図３に示すように、３つの電気二重層等価回路ａが直列に接続された等価回路Ａが構成されることになる。
【００１７】
本実施例の「鉄筋腐食度の評価方法」は、等価回路Ａについて「交流インピーダンス法」によって各種データを取得し、そのデータに基づいて、鉄筋１２とコンクリート母材１４との界面における静電容量を求め、その静電容量に基づいて、鉄筋１２の腐食の程度を評価するものである。
【００１８】
以下には、まず、「静電容量の計測原理」について説明し、続いて、「腐食評価装置２２」について説明し、その後、「統計的手法による評価方法」について説明する。
【００１９】
Ａ．静電容量の計測原理について
（１）  図２に示した１つの電気二重層等価回路ａに、数ｋＨｚ〜数ｍＨｚの範囲内の二種以上の周波数の微小な交流電圧を、自然電位を中心にしてプラス／マイナス方向に振りながら印加すると、コンデンサ１８のインピーダンスにより、位相の進んだ同一周波数の電流が得られる。そして、周波数ごとに計測された印加電圧Ｖと電流Ｉと位相角Φとに基づいて、周波数ごとの交流インピーダンスＺを数１式によって求めることができる。ただし、一般に、位相角Φは、遅れ位相を負の値として取り扱うが、ここでは、遅れ位相を正の値として取り扱うものとする。
【００２０】
【数１】
2007017405.tif 000003
Ｚ：交流インピーダンス（Ω）
Ｘ：Ｚの実軸値（Ω）
Ｙ：Ｚの虚軸値（Ω）
Ｖ：交流電圧（Ｖ）の実効値（Ｖ：ボルト）
Ｉ：交流電流（Ｉ）の実効値（Ａ：アンペア）
【００２１】
なお、印加電圧Ｖは、できるだけ大きい方が電流Ｉの検出量も大きくなって計測が容易になるが、１（Ｖ）を超えると、水の電気分解やコンクリート母材１４中に内在する各種イオンの影響が出る恐れがあるため、１０（ｍＶ）を基本とすることが好ましい。
【００２２】
また、鉄筋１２とコンクリート母材１４との界面における交流インピーダンスＺの情報は、２００（ｍＨｚ）以下の低周波領域で得られることが現地計測の実績から分かっているため、２００（ｍＨｚ）以下の低周波領域で多くのデータを取得することによって、分極抵抗や静電容量の計測精度を高めることができる。ただし、低周波領域では、波長が長くなる分、計測に時間を要するため、計測精度と計測時間との兼ね合いが、周波数選択のポイントとなる。
【００２３】
（２）  一方、交流インピーダンスＺの実軸値Ｘおよび虚軸値Ｙは、周波数ｆをパラメータとして、数２式によって表すことができる。
【００２４】
【数２】
2007017405.tif 000004
ω：角周波数（rad/sec）
ｃ：コンデンサ静電容量（Ｆ）
ｒ：抵抗値（Ω）
ｆ：周波数（Ｈｚ）
【００２５】
そして、電気二重層等価回路ａにおける周波数ごとの交流インピーダンスＺは、図４に示すように、コールコール（ｃｏｌｅ−ｃｏｌｅ）図と呼ばれる複素平面に表すことができ、周波数ごとの交流インピーダンスＺの軌跡は、複素平面上に半円形の円弧として現れることになる。
【００２６】
なお、理論上は、低周波領域内において、２つの周波数に対する交流インピーダンスＺを計測すれば、コールコール図上で円弧外挿が可能となり、また、後述するように、静電容量ｃおよび分極抵抗ｒの計算も可能となるが、計測精度を高めるためには、少なくとも３個以上の周波数に対して交流インピーダンスＺを計測することが望ましい。
【００２７】
また、各周波数における計測データの取得に際しては、少なくとも１６波以上の波形データに対してフーリエ変換等の方法によりノイズ除去処理を施し、平均化された電流値Ｉおよび位相角Φを用いることが、計測誤差を小さくする上で望ましい。
【００２８】
・  以上は、１つの電気二重層等価回路ａ（図２）について、交流インピーダンス特性を把握する手法であるが、実際の計測系では、３つの電気二重層等価回路ａが直列に接続された等価回路Ａ（図３）が対象となる。そのため、等価回路Ａ（図３）の全体について交流インピーダンス特性を把握する際には、以下の数３式のように、３つの電気二重層等価回路ａについての実軸値Ｘおよび虚軸値Ｙを加算することになる。
【００２９】
【数３】
2007017405.tif 000005
ｃ１：対極とコンクリート母材との界面における静電容量（Ｆ） 
ｃ２：コンクリート母材中の静電容量（Ｆ）
ｃ３：鉄筋とコンクリート母材との界面における静電容量（Ｆ）
ｒ１：対極とコンクリート母材との界面における抵抗値（Ω）
ｒ２：コンクリート母材中の抵抗値（Ω）
ｒ３：鉄筋とコンクリート母材との界面における抵抗値（Ω）
【００３０】
しかし、一般的な鉄筋コンクリート構造物１０の静電容量ｃ１、ｃ２およびｃ３については、ｃ１＜＜ｃ３、ｃ２＜＜ｃ３の関係にあり、各コンデンサ静電容量の値は、１０〜１００倍程度の違いがある。そして、虚軸値Ｙに大きく影響する周波数帯は、各電気二重層等価回路ａにおける静電容量ｃに応じて異なり、静電容量ｃが大きいものほど、低周波域で虚軸値Ｙが顕著となる。したがって、数３式中のｃ１およびｃ２については、これを「ゼロ」として取り扱うことが可能であり、数３式を以下の数４式に置き換えることができる。
【００３１】
【数４】
2007017405.tif 000006
【００３２】
また、等価回路Ａ（図３）についての交流インピーダンスＺをコールコール図に表すと、各電気二重層等価回路ａにおける交流インピーダンスＺの軌跡は、実軸上に中心点を持つ３つの半円形の円弧として複素平面上に連続して現れることになる。しかし、数３式中のｃ１およびｃ２を「ゼロ」とした以上、コールコール図上においてｃ１およびｃ２に対応する円弧を考慮する必要はなく、ｃ３に対応する円弧にのみ着目して交流インピーダンス特性を把握すれば足りる。つまり、ｃ３に対応する円弧の基点をＸ０とし、この点Ｘ０を原点に置き換えた複素平面上の座標系（Ｘ´，Ｙ）において、交流インピーダンス特性を把握すれば足りる。このような考えに基づけば、数４式を以下の数５式に置き換えることができる。
【００３３】
【数５】
2007017405.tif 000007
【００３４】
（４）  数１式を用いれば、等価回路Ａ（図３）における交流インピーダンスＺの実軸値Ｘ´および虚軸値Ｙを、腐食評価装置２２で取得された各種データから求めることが可能である。したがって、少なくとも２つの特定の周波数ω´について交流インピーダンスＺの実軸値Ｘ´および虚軸値Ｙを求めると、実軸値Ｘ´、虚軸値Ｙおよび周波数ω´の値を数５式に代入することによって連立方程式を作成することができ、この連立方程式から静電容量ｃ３を求めることができる。
【００３５】
Ｂ．腐食評価装置について
（１）  腐食評価装置２２は、図５に示すように、対極２０および照合電極２４と協働して腐食評価システム２６を構成するものであり、アンプ部２２ａとパソコン部２２ｂとによって構成されている。
【００３６】
アンプ部２２ａは、鉄筋１２と対極２０との間に所定の交流電圧を付与するとともに、静電容量の計測に必要な各種信号を取得するものであり、このアンプ部２２ａには、図１および図３に示した電流計２８が組み込まれている。そして、アンプ部２２ａの２つの出力端子に鉄筋１２および対極２０が接続され、照合端子（図示省略）に自然電位を取得するための照合電極２４が接続される。
【００３７】
パソコン部２２ｂは、各種演算を実行する演算装置と、制御または評価に必要な種々のデータを入力する入力装置（キーボードまたはマウス等）と、データを記憶する記憶装置（ハードディスク等）と、データを表示するための表示装置（液晶ディスプレイ等）とを備えている。そして、腐食評価の際には、印加電圧、計測周波数、検波数、電流レンジ等の設定データが入力装置から入力され、これらの設定データに基づいて、アンプ部２２ａの出力が制御される。また、演算装置では、印加電圧に対応する電流および位相角が算出されるとともに、必要な静電容量ｃ３が算出され、記憶装置では、各周波数における生波形データ、電流値（実効値）および位相角等が記憶され、表示装置では、交流インピーダンスの軌跡がコールコール図上に描画される。したがって、表示装置の描画結果を確認することによって適正な計測がなされたか否かをリアルタイムで判断できる。
【００３８】
なお、演算装置における演算動作は、具体的には、汎用ＯＳ上で動作する専用ソフトで実行され、アンプ部２２ａを通して取得された波形データは、１波２５６階調でデジタル変換されたテキストデータとして記憶装置に保存される。また、アンプ部２２ａの駆動電力は、パソコン部２２ｂからＵＳＢバスパワーによって供給される。
【００３９】
また、腐食評価装置２２と同様の機能を備える装置は、ロックインアンプやポテンシオスタット等の電気化学実験で用いられる複数の計測器を接続することによっても構成可能であるが、「容易に操作できる」、「小型化できる」、「人的操作に頼る部分が少ない」といった点において、本実施例の腐食評価装置２２の方が有利である。
【００４０】
また、対極２０を鉄筋１２の真上に位置決めするためには、鉄筋１２の位置を事前に把握しておく必要があるが、その位置は、対象構造物の施工図（配筋図）に基づいて、または、既往の鉄筋探査技術等を用いて、比較的容易に把握することができる。また、計測精度を高めるためには、対極２０とコンクリート母材１４との界面における抵抗の影響を抑える必要があるが、その影響は、石鹸水で浸潤した不織布を界面に介在させることで抑制可能である。
【００４１】
（２）  発明者等は、腐食評価装置２２を用いた交流インピーダンスＺの計測精度が実用に耐え得るレベルであることを、以下の実験により検証した。
【００４２】
実験１（実施例）：  抵抗値５．１kΩの抵抗１６と静電容量４７０μＦのコンデンサ１８とによって、図２に示す電気二重層等価回路ａを模擬作製し、これについて腐食評価装置２２（図５）を用いて、交流インピーダンスＺを計測し、交流インピーダンスＺの軌跡を図６に示すコールコール図に描画した。そして、描画された円弧特性から、分極抵抗ｒおよび静電容量ｃを算出した。
【００４３】
なお、腐食評価装置２２における計測条件は、表１の通りである。
【００４４】
【表１】
2007017405.tif 000008
【００４５】
実験２（比較例）：  上述の実施例で用いたのと同じ電気二重層等価回路ａを模擬作製し、これを構成する抵抗１６の抵抗ｒおよびコンデンサ１８の静電容量ｃを、テスタ等で計測した。そして、これらの計測値に基づいた回路計算により、実施例で計測した周波数と同じ周波数における交流インピーダンスＺを算出し、交流インピーダンスＺの軌跡を図６に示すコールコール図に描画した。
【００４６】
実験結果：  実施例および比較例によって得られた分極抵抗ｒおよび静電容量ｃの値は、表２の通りである。
【００４７】
【表２】
2007017405.tif 000009
【００４８】
表１および図６（コールコール図）を見ると、実施例と比較例とでは、計測結果にわずかな相違が認められるものの、いずれも公称値に極めて近い値が得られており、腐食評価装置２２（図５）は、ほぼ適正に交流インピーダンスＺを計測していることが分かる。
【００４９】
Ｃ．統計的手法による評価方法について
静電容量に基づいて鉄筋１２の腐食の程度を評価するためには、「静電容量と腐食の程度との関係」を実験等によって予め把握しておき、この関係をデータとして腐食評価装置２２の記憶装置に記憶させておく必要がある。そこで、この実施例では、以下の実験により、「静電容量と腐食の程度との関係」を取得した。
【００５０】
なお、本実施例における鉄筋腐食度の評価基準は、単位面積当たりの静電容量としなければならない。ここで、鉄筋界面における電流の分布幅と対極幅とが等しいとみなして、「対極幅×鉄筋周長」を通電面積とすることも考えられるが、実際の電流分布幅は対極幅以上あることが供試体実験により確認されており、かぶり厚さが５０ｍｍ以上であれば、対極２０を中心にして半径１５０ｍｍの領域内に位置する鉄筋の全表面積を通電面積として単位面積当りの静電容量を求める必要がある。また、かぶり厚さが５０ｍｍに満たない場合は、実がぶり厚さに応じた比例配分によって、かぶり５０ｍｍで分布幅１５０ｍｍとなるように電流の分布幅を設定し、分布幅を半径とする領域内に位置する鉄筋の総表面積を通電面積として単位面積当りの静電容量を求める必要がある。
【００５１】
実験：  ある程度の年月を経た複数の試料について、腐食評価装置２２を用いて上述の手法により静電容量を計測し、また、目視によってその腐食の程度を確認した。そして、図７に示すように、腐食の程度を５つの腐食度区分Ｉ〜Ｖに分類し、「静電容量と腐食の程度（腐食度区分）との関係」を散布図として表示し、散布データに原点を通る２次曲線を当て嵌めるととともに、相関係数を算出した。
【００５２】
なお、この実験における腐食評価装置２２の緒元および計測条件は、表３および表４の通りである。
【００５３】
【表３】
2007017405.tif 000010
【００５４】
【表４】
2007017405.tif 000011
【００５５】
実験結果：  散布図から得られた相関係数は、０．８７０と高度に有意な相関関係にあることを示すものとなった。このことから、鉄筋１２の腐食の程度を静電容量に基づいて正確に評価できることが明らかとなり、本発明の実用性を確認できた。
【００５６】
したがって、「静電容量と腐食の程度との関係」を腐食評価装置２２の記憶装置に記憶しておくことによって、鉄筋１２の腐食の程度を静電容量ｃ３に基づいて自動的に評価することが可能となり、その結果を表示装置に表示させることによって、瞬時に把握することが可能となる。
【図面の簡単な説明】
【００５７】
【図１】交流インピーダンスの計測方法を示す図
【図２】電気二重層部の等価回路図
【図３】鉄筋コンクリート構造物全体の等価回路図
【図４】交流インピーダンス法にて作成されたコールコール図
【図５】腐食評価装置を示す簡略図
【図６】計測精度を検証するためのコールコール図
【図７】静電容量と腐食の程度との関係を示すグラフ
【符号の説明】
【００５８】
１０…  鉄筋コンクリート構造物
１２…  鉄筋
１４…  コンクリート母材
１６…  抵抗
１８…  コンデンサ
２０…  対極
２２…  腐食評価装置
２２ａ…  アンプ部
２２ｂ…  パソコン部
２４…  照合電極
２６…  腐食評価システム
２８…  電流計
【図１】
2007017405.tif 000012
【図２】
2007017405.tif 000013
【図３】
2007017405.tif 000014
【図４】
2007017405.tif 000015
【図５】
2007017405.tif 000016
【図６】
2007017405.tif 000017
【図７】
2007017405.tif 000018